(57)【特許請求の範囲】
【請求項１】
底面部を閉塞し上端を開口した略逆円錐筒状をなし、前記底面部と前記上端開口部との間に、径方向外向きに突出する鍔部を設けた調理釜の製造方法であって、
少なくとも前記鍔部より上部を、この鍔部を含む肉厚とした金属製の被加工体を形成する被加工体形成ステップと、
前記被加工体の外側面を切削または研削して前記鍔部を有する釜本体を形成する釜本体形成ステップと、
前記釜本体の外側面の前記底面部から上端開口部にかけた領域にホーローコート層を形成する外側面加工ステップと、
前記釜本体の内側面の前記底面部から前記ホーローコート層にかけた領域にフッ素コート層を形成する内側面加工ステップと、
を備え、
前記外側面加工ステップの後または前記内側面加工ステップの後に、前記底面部の下側面および前記鍔部の下側面だけに、それぞれ緩衝コート層を形成する下側面加工ステップを更に有することを特徴とする調理釜の製造方法。
【請求項２】
前記釜本体形成ステップでは、前記被加工体の外側面上端に、前記鍔部より径方向外向きに突出する位置決めフランジ部を形成するように切削または研削することを特徴とする請求項１に記載の調理釜の製造方法。
【請求項３】
底面部を閉塞し上端を開口した有底略逆円錐筒状をなし、本体の収容部に着脱可能に収容され、この本体内に配設した加熱手段によって加熱されることにより、内部に収容した調理物を加熱する加熱調理器用調理釜であって、
金属製の被加工体の外側面を切削または研削することによって、前記底面部と前記上端開口部との間に、径方向外向きに突出する鍔部を有する釜本体を設け、かつ、
前記釜本体の底面部から上端開口部にかけた外側表面にホーローコート層を形成するとともに、前記釜本体の前記底面部から前記ホーローコート層にかけた内側表面にフッ素コート層を形成し、更に、
前記底面部の下側面および前記鍔部の下側面だけに、それぞれ緩衝コート層を形成した
ことを特徴とする加熱調理器用調理釜。
【発明の詳細な説明】
【技術分野】
【０００１】
本発明は、炊飯器、もちつき機および製パン機などの調理釜の製造方法およびこの方法で製造した加熱調理器用調理釜に関するものである。
【背景技術】
【０００２】
この種の調理器は、調理物を収容する調理釜が本体の収容部に着脱可能に収容される。そして、予め設定されたプログラムに従って本体内部に配設した加熱手段を制御することにより、調理釜を介して内部の調理物を加熱して所定の調理を実行する。
【０００３】
特許文献１には、鉄を深絞りすることによって形成した調理容器が記載されている。この調理容器では、深絞りした釜本体の内外の表面にホーローのアンダーコート層が形成されている。また、外側表面には、更にホーローのカバーコート層が形成される一方、内側面には、アンダーコート層とは異なる釉薬からなる粗面ホーロー層が形成され、その上にフッ素樹脂層が更に形成されている。
【０００４】
また、特許文献２には、有底略円筒状をなし、底面部と上端開口部との間の中間に位置するように径方向外向きに突出する突部を設けた内釜が記載されている。この内釜は、アルミニウム製の釜本体の外側面に強磁性体層を形成し、誘導加熱コイルによって誘導加熱されるものである。また、この内釜は、突部の下面にも強磁性体層が形成され、誘導加熱コイルによって突部も誘導加熱できるように構成している。
【０００５】
しかしながら、特許文献１の調理容器は、釜本体の形成材料である金属の融点が高いため、金型による成形ができず、特許文献２のような複雑な形状とすることはできない。逆に、特許文献２の内釜は、複雑な形状であるため、融点が高い金属材料によって製造することはできない。
【先行技術文献】
【特許文献】
【０００６】
【特許文献１】実開昭５９−１０１９４０号公報
【特許文献２】特開平９−３７９３３号公報
【発明の概要】
【発明が解決しようとする課題】
【０００７】
本発明は、形成材料に拘わらず希望の形状で形成できる調理釜の製造方法およびその方法によって製造した加熱調理器用調理釜を提供することを課題とするものである。
【課題を解決するための手段】
【０００８】
前記課題を解決するため、本発明の調理釜の製造方法は、底面部を閉塞し上端を開口した略逆円錐筒状をなし、前記底面部と前記上端開口部との間に、径方向外向きに突出する鍔部を設けた調理釜の製造方法であって、少なくとも前記鍔部より上部を、この鍔部を含む肉厚とした金属製の被加工体を形成する被加工体形成ステップと、前記被加工体の外側面を切削または研削して前記鍔部を有する釜本体を形成する釜本体形成ステップと、前記釜本体の外側面の前記底面部から上端開口部にかけた領域にホーローコート層を形成する外側面加工ステップと、前記釜本体の内側面の前記底面部から前記ホーローコート層にかけた領域にフッ素コート層を形成する内側面加工ステップと、を備え、前記外側面加工ステップの後または前記内側面加工ステップの後に、前記底面部の下側面および前記鍔部の下側面だけに、それぞれ緩衝コート層を形成する下側面加工ステップを更に有する。
【０００９】
この製造方法は、厚肉で形成した被加工体を切削または研削することによって、中間に鍔部を有する釜本体を形成するため、精度よく確実に希望形状の調理釜を形成することができる。また、被加工体形成ステップでは、被加工体の形成に高い精度が要求されないため、融点が高い金属材料であっても鋳造や鍛造などの所定の製法によって製造することができる。
【００１０】
また、底面部の下側面および前記鍔部の下側面だけに、それぞれ緩衝コート層を形成するため、外側面加工ステップにて、釜本体から放出されたガスによってホーローコート層の表面に微小な気孔が形成されても、その気孔を緩衝コート層にて被覆することができる。よって、この調理釜をシンク上に置いた際に、底面部でシンクを傷つけることを防止できる。また、調理釜を加熱調理器などにセットした際に、鍔部で加熱調理器の受部を傷つけることを防止できる。
【００１１】
この製造方法では、前記釜本体形成ステップでは、前記被加工体の外側面上端に、前記鍔部より径方向外向きに突出する位置決めフランジ部を形成するように切削または研削することが好ましい。
【００１４】
そして、この方法によって製造した加熱調理器用調理釜は、底面部を閉塞し上端を開口した有底略逆円錐筒状をなし、本体の収容部に着脱可能に収容され、この本体内に配設した加熱手段によって加熱されることにより、内部に収容した調理物を加熱する加熱調理器用調理釜であって、金属製の被加工体の外側面を切削または研削することによって、前記底面部と前記上端開口部との間に、径方向外向きに突出する鍔部を有する釜本体を設け、かつ、前記釜本体の底面部から上端開口部にかけた外側表面にホーローコート層を形成するとともに、前記釜本体の前記底面部から前記ホーローコート層にかけた内側表面にフッ素コート層を形成し、更に、前記底面部の下側面および前記鍔部の下側面だけに、それぞれ緩衝コート層を形成したものである。
【００１５】
この調理釜には、底面部と上端開口部との間に鍔部が設けられているため、本体への装着状態で鍔部から下側に閉塞した断熱空間を形成することができる。よって、加熱手段による熱を逃がすことなく、高火力で調理することが可能である。また、調理釜の外側面には、ホーローコート層が設けられているため、形成材料として鉄を用いても、錆を生じさせることはない。さらに、調理釜の内側面には、フッ素コート層が設けられているため、内部に収容した調理物が付着することを防止できる。
【発明の効果】
【００１６】
本発明の製造方法では、厚肉で形成した被加工体を切削または研削するため、精度よく確実に希望形状の調理釜を形成できる。また、被加工体は、形状時に高い精度が要求されないため、形成材料に拘わらず所定の製法で確実に製造できる。
【００１７】
この方法で製造した加熱調理器用調理釜では、底面部と上端開口部との間に鍔部が設けられているため、本体への装着状態で鍔部から下側に形成される断熱空間により、加熱手段による熱を逃がすことなく、高火力での調理することが可能である。また、調理釜の外側表面には、ホーローコート層が設けられているため、形成材料として鉄を用いても錆を生じさせることはない。さらに、調理釜の内側表面には、フッ素コート層が設けられているため、内部に収容した調理物が付着することを防止できる。
【図面の簡単な説明】
【００１８】
【図１】本発明の第１実施形態の方法によって製造した調理釜を適用した加熱調理器である炊飯器を示す要部断面図である。
【図２】第１実施形態の調理釜を示し、（Ａ）は斜視図、（Ｂ）は断面図である。
【図３】（Ａ）は第１実施形態の調理釜の要部拡大断面図、（Ｂ）は第１実施形態の調理釜の変形例の要部拡大断面図
【図４Ａ】第１実施形態の調理釜の製造方法の第１ステップを示す断面図である。
【図４Ｂ】調理釜の製造方法の第２ステップを示す断面図である。
【図４Ｃ】調理釜の製造方法の第３ステップを示す断面図である。
【図４Ｄ】調理釜の製造方法の第４ステップを示す断面図である。
【図４Ｅ】調理釜の製造方法の第５ステップを示す断面図である。
【図４Ｆ】調理釜の製造方法の第６ステップを示す断面図である。
【図５】第２実施形態の調理釜の製造方法の第１ステップを示す断面図である。
【発明を実施するための形態】
【００１９】
以下、本発明の実施の形態を図面に従って説明する。
【００２０】
図１は、本発明に係る実施形態の製造方法によって製造した加熱調理器用調理釜（以下「調理釜」と略する。）３０を装着した加熱調理器である炊飯器１０を示す。調理釜３０は、アルミニウムより融点が高い鉄を釜本体３１の形成材料として用い、その釜本体３１となる被加工体４２を鋳造によって形成し、所定の加工ステップを経て製造されるものである。
【００２１】
まず、本発明の調理釜３０を装着する炊飯器１０について説明する。この炊飯器１０は、調理釜３０を着脱可能に収容する炊飯器本体１１を備え、この炊飯器本体１１の上部に蓋体２２を開閉可能に配設したものである。
【００２２】
炊飯器本体１１には、上部に位置する肩体１２に調理釜３０を配置するための開口部が設けられている。この開口部の下側には、筒状をなす内胴１３と、非導電性材料からなる保護枠１４とが配設され、これらによって調理釜３０の収容部１５が形成されている。なお、この収容部１５の入口である肩体１２の開口部には、緩衝スペーサ（図示せず）が周方向に所定間隔をもって配設されている。
【００２３】
保護枠１４の下部外周面には、調理釜３０を誘導加熱する第１加熱手段である誘導加熱コイル１６がフェライトコア１７を介して配設されている。また、保護枠１４の上部には、調理釜３０の鍔部３６と接する段状受部１８が設けられている。この段状受部１８には、第２加熱手段である羽ヒータ１９が配設されている。さらに、内胴１３の外周面には、調理釜３０の鍔部３６の上側を加熱する第３加熱手段である胴ヒータ２０が配設されている。また、保護枠１４には、調理釜３０の温度を検出するための第１温度検出手段である釜用温度センサ２１が配設されている。
【００２４】
蓋体２２には、調理釜３０の上端開口部を密閉する内蓋２３が配設されている。また、図示していないが、蓋体２２には、調理釜３０内および外部を連通する排気通路と、調理釜３０の上部空間を加熱する第４加熱手段である蓋ヒータと、調理釜３０内の温度を検出する第２温度検出手段である蓋用温度センサとが配設されている。
【００２５】
そして、この炊飯器１０は、制御手段であるマイコンが、各温度センサからの入力値に基づいて、予め設定されたプログラムに従って加熱手段を制御して、調理釜３０内にセットされた調理物である飯米と水を加熱し、予熱、中ぱっぱ、沸騰維持およびむらしなどの各工程を実行して米飯を炊き上げる（調理する）。
【００２６】
本実施形態の調理釜３０は、図２（Ａ），（Ｂ）に示すように、釜本体３１の形成材料として蓄熱性が高く、磁性を有する南部鉄を用い、鋳造により製造したものである。この調理釜３０は、底面部３２を略平坦な円板状として閉塞し、外周部３３を上向きに徐々に拡径させた有底略逆円錐筒状に形成されている。底面部３２と外周部３３の間には、所定の曲率で湾曲させた湾曲部３４が設けられている。この調理釜３０は、炊飯器１０の誘導加熱コイル１６に高周波電流を流すことで発生した磁界により、底面部３２から湾曲部３４にかけて渦電流が流れることにより誘導加熱される。
【００２７】
この調理釜３０には、上端に径方向外向きに突出した位置決めフランジ部３５が設けられている。この位置決めフランジ部３５は、その下側面が収容部１５上の緩衝スペーサに載置される。また、調理釜３０には、位置決めフランジ部３５を設けた上端と誘導加熱コイル１６によって加熱される底面部３２の間の中間位置に、径方向外向きに突出する鍔部３６が設けられている。この鍔部３６は、位置決めフランジ部３５の外径および肩体１２の開口部の内径より小さい外径の円環状に形成され、その下側面が収容部１５内に形成した段状受部１８と接する。
【００２８】
また、調理釜３０には、底面部３２の中心から外周部３３の上端の位置決めフランジ部３５にかけた外側表面にホーローコート層３７が設けられている。このホーローコート層３７は、耐熱性および耐摩耗性に優れ、釜本体３１を構成する南部鉄の錆を防止するためのものである。ホーローコート層３７は、ガラス質の釉薬を塗布して高温で焼成することにより形成される。
【００２９】
さらに、調理釜３０には、図２（Ｂ）および図３（Ａ）に示すように、底面部３２の中心からホーローコート層３７にかけた内側表面にフッ素コート層３８が設けられている。このフッ素コート層３８は、耐熱性および撥水性に優れ、ホーローコート層３７と同様に釜本体３１の錆を防止するとともに、内部に収容した調理物の付着を防止するためのものである。フッ素コート層３８は、所定のフッ素樹脂を塗布して焼成することにより形成される。
【００３０】
本実施形態のフッ素コート層３８は、釜本体３１の表面に下地コート層３９を形成し、この下地コート層３９の表面に形成されている。この下地コート層３９は、下地である釜本体３１と接着する接着成分と、表面に形成されるフッ素コート層３８を接着するフッ素樹脂とを混合したものである。下地コート層３９は、フッ素混合樹脂を塗布して乾燥させることにより形成される。これらコート層３８，３９の間には、炊飯容量毎の加水量（位置）を示す目盛４０が印刷により設けられている。この目盛４０は、シリコンゴムパッドなどの弾力部材にインキを付着させ、そのインキを下地コート層３９の表面に転写するパット印刷などによって設けられる。そして、この目盛４０の印刷後に、フッ素コート層３８が形成される。
【００３１】
そして、本実施形態の調理釜３０には、製造した調理釜３０が頻繁に他部材と干渉する底面部３２の下側面および鍔部３６の下側面に、それぞれ緩衝コート層４１が設けられている。この緩衝コート層４１は、ホーローコート層３７の形成により生じた微小な気孔による凹凸を被覆して滑らかにするものである。緩衝コート層４１は、耐熱性樹脂を塗装することにより形成されている。この耐熱性樹脂としては、約２５０℃の加熱に耐え得る非磁性材であるシリコン系やエポキシ系の塗料が適用可能である。なお、耐熱性樹脂としては、セラミック変性シリコン樹脂塗料を用いてもよい。
【００３２】
このように構成した調理釜３０は、被加工体形成ステップ、釜本体形成ステップ、外側面加工ステップ、内側面加工ステップ、下側面加工ステップを順番に行うことにより製造される。
【００３３】
（被加工体形成ステップ）
被加工体形成ステップは、釜本体３１となる被加工体４２を形成するものである。この被加工体形成ステップでは、所定の材質からなる調理釜３０の模型を用いて形成した砂型に、溶融させた南部鉄を鋳込むことにより行われる。この際、模型は、位置決めフランジ部３５の外端縁と鍔部３６の外端縁との間の溝状の凹みを埋めた状態とする。これにより、鋳込んだ溶融金属が凝固すると、図４Ａに示す被加工体４２が形成される。
【００３４】
被加工体４２は、図４Ａ中破線で示すように、加工後の釜本体３１より内外に所定厚さ（例えば１ｍｍ）大きいものである。具体的には、被加工体４２は、底面部３２を有する釜下部４３と、釜下部４３より径方向外向きに突出した釜上部４４とを有する。これら釜下部４３と釜上部４４の内側面は、段差なく連続した面により構成されている。釜上部４４は、鍔部３６を境界とした上部であり、外方への突出寸法は、鍔部３６の突出寸法を含む肉厚である。なお、鉄を鋳造することによって形成した被加工体４２は、表面に錆が発生し易い不純物を多く含んだ黒皮を有する。
【００３５】
（釜本体形成ステップ）
釜本体形成ステップは、被加工体４２の外側面および内側面を研削および切削して、図４Ｂに示すように、設計した釜本体３１を高精度で仕上げるものである。この釜本体形成ステップでは、釜上部４４の上端と下端を除く中間領域を研削することにより、凹状の溝を形成する。これにより、被加工体４２には、外側面上端に径方向外向きに突出した位置決めフランジ部３５が形成され、中間位置に径方向外向きに突出した鍔部３６が形成される。また、釜本体形成ステップでは、被加工体４２の外側面および内側面を研削し、黒色の表面層を完全に除去する。これらの機械加工により、精密な寸法設定を実現できるとともに、表面層の不純物を完全に取り除くことができる。また、表面層を取り除いた釜本体３１の表面は、金属特有の光沢を有する銀色となる。
【００３６】
（外側面加工ステップ）
外側面加工ステップは、図４Ｃに示すように、底面部３２から位置決めフランジ部３５の上端にかけた釜本体３１の外側面にホーローコート層３７を形成するものである。この外側面加工ステップでは、まず、釜本体３１を焼成して、表面に酸化被膜を形成するとともに、内部のガス抜きを行う。ついで、表面に粒状研磨材を圧縮空気によって吹き付けて、酸化被膜を取り除く（ブラスト処理）。その後、釜本体３１の底面部３２から位置決めフランジ部３５の上端にかけた外側面に黒色のホーローの釉薬を塗布して焼成を行う。
【００３７】
本実施形態のホーローコート層３７は、２層以上重ね塗りすることなく、１層のみとしている。これは、２層以上の多層コートにすると、多量のガラス質が付着することによって表面に光沢が生じ、鋳物の質感が薄れるためである。一方、１層のみとしたホーローコート層３７は、前処理の焼成によってガス抜きを行っているが、やはり塗布した釉薬を焼成する際に釜本体３１内のガスが放出され、その放出作用によって表面に微小な気孔が形成される。そして、この微小な気孔による凹凸によって、昔ながらの鉄製の羽釜であるという質感を使用者に与えることができる。
【００３８】
（内側面加工ステップ）
内側面加工ステップは、底面部３２から位置決めフランジの上端（ホーローコート層３７）にかけた釜本体３１の内側面にフッ素コート層３８を形成するものである。この内側面加工ステップでは、まず、表面に粒状研磨材を圧縮空気によって吹き付けてブラスト処理を行う。ついで、図４Ｄに示すように、内側面の全体と位置決めフランジ部３５の外側面に対して下地用フッ素混合樹脂を塗布して乾燥処理を行い、下地コート層３９を形成する。この下地コート層３９を形成した釜本体３１の内側表面は、ホーローコート層３７と略同色の黒色となる。ついで、図４Ｅに示すように、形成した下地コート層３９の表面に目盛４０をパッド印刷する。その後、図４Ｆに示すように、目盛４０を含む下地コート層３９の表面にフッ素樹脂を塗布して焼成を行い、フッ素コート層３８を形成する。なお、このフッ素コート層３８は透明である。そのため、フッ素コート層３８を形成した釜本体３１の内側表面は、下地コート層３９の色である黒色となる。
【００３９】
（下側面加工ステップ）
下側面加工ステップは、図２（Ｂ）に示すように、底面部３２の下側面および鍔部３６の下側面に、緩衝コート層４１を形成するものである。この下側面加工ステップでは、底面部３２および鍔部３６の下側面に耐熱性樹脂を塗布して乾燥処理を行う。
【００４０】
このように、本発明の製造方法では、厚肉で形成した被加工体４２を切削または研削することによって、中間位置に鍔部３６を有する釜本体３１を形成するため、精度よく確実に希望形状の調理釜３０を形成することができる。また、被加工体形成ステップでは、被加工体４２の形成に高い精度が要求されないため、融点が高い金属材料であっても砂型による鋳造によって製造することができる。
【００４１】
また、調理釜３０が頻繁に他部材と干渉する底面部３２の下側面および鍔部３６の下側面に緩衝コート層４１を設けているため、ホーローコート層３７の表面に微小な気孔が形成されても、シンクや加熱調理器の段状受部１８を傷つけることを防止できるうえ、釜用温度センサセンサとの接触性も向上できる。
【００４２】
さらに、釜本体形成ステップでは被加工体４２の内側面の表面を研削するうえ、下地コート層３９を形成するため、フッ素コート層３８の定着性を向上できる。しかも、被加工体形成ステップでは、被加工体４２を、底面部３２を有する釜下部４３と鍔部３６を含む肉厚とした釜上部４４とを有するように形成しているため、加工効率を向上できるうえ、無駄な加工屑の発生を抑制できる。よって、生産コストを低減できる。
【００４３】
そして、この方法によって製造した加熱調理器用調理釜は、中間位置に鍔部３６が設けられているため、炊飯器本体１１への装着状態で鍔部３６から下側に閉塞した断熱空間を形成することができる。よって、誘導加熱コイル１６による熱を逃がすことなく、高火力で調理することが可能である。また、調理釜３０の外側面には、ホーローコート層３７が設けられているため、形成材料として鉄を用いても、錆を生じさせることはない。さらに、調理釜３０の内側面には、フッ素コート層３８が設けられているため、内部に収容した調理物が付着することを防止できる。
【００４４】
図３（Ｂ）は第１実施形態の変形例の調理釜３０を示す。この調理釜３０は、フッ素コート層３８をホーローコート層３７にオーバーラップさせて設けた点で相違する。この変形例の調理釜３０の製造方法は、釜本体３１の内側面をブラスト処理する際に、オーバーラップさせるホーローコート層３７の位置決めフランジ部３５の外周面まで行う。その後、釜本体３１の内側面から位置決めフランジ部３５の外周面にかけて下地コート層３９を形成し、その表面にフッ素コート層３８を形成する。そして、このように製造した調理釜３０は、前記実施形態と同様の作用および効果を得ることができる。
【００４５】
図５は第２実施形態の製造方法の一工程を示す。この第２実施形態では、被加工体形成ステップにて成形する被加工体４２を、鍔部３６の突出寸法を含む肉厚で略均一に設けるようにした点で、第１実施形態と相違する。この第２実施形態では、釜本体形成ステップにて外側面全体に切削加工を施した後、内外の両面に研削加工を施す。これにより、第１実施形態と同様の釜本体３１を形成することができる。そして、このように制動した調理釜３０は、第１実施形態と同様の作用および効果を得ることができる。
【００４６】
なお、本発明の調理釜３０の製造方法は、前記実施形態の構成に限定されるものではなく、種々の変更が可能である。
【００４７】
例えば、前記実施形態では、下側面加工ステップを、内側面加工ステップの後に行う構成としたが、外側面加工ステップの後、即ち外側面加工ステップと内側面加工ステップの間で行う構成としてもよい。
【００４８】
また、前記実施形態では、被加工体４２を鋳造によって成形したが、半凝固状態の鉄を加圧して形成する溶湯鍛造などの鍛造によって成形してもよい。
【００４９】
一方、本発明の加熱調理器用調理釜も、種々の変更が可能である。例えば、前記実施形態では、釜本体３１を鉄によって成形したが、磁性を有するステンレスや銅などによって成形してもよい。
【００５０】
また、前記実施形態では、緩衝コート層４１を耐熱性樹脂によって形成したが、ガラス質の釉薬を焼成してなるホーローコートにより構成してもよい。この場合、調理釜３０の外側面の一部だけが重ね塗りした２層のホーローコートとなる。そのため、この部分は、他の部分より多くのガラス質が付着することによって光沢が生じることになる。しかし、底面部３２および鍔部３６の下側面は、通常では目視し難い部分であるため、２層コートによって光沢が生じても、鋳物の質感を損なうことはない。
【００５１】
さらに、前記実施形態では、フッ素コート層３８をフッ素成分を有する下地コート層３９の上に重ね塗りした２層構造としたが、これらの間にミドルコート層を更に設けた３層構造としてもよい。
【００５２】
また、前記実施形態では、位置決めフランジ部３５の下側面には緩衝コート層４１を設けない構成としたが、肩体１２の開口部に緩衝スペーサを配設しない場合には、肩体１２の開口部に傷が生じることを防止するために、緩衝コート層４１を設ける構成としてもよい。
【００５３】
そして、前記実施形態では、本発明の調理釜３０を装着する加熱調理器として、炊飯器１０を例に挙げて説明したが、もちつき機および製パン機などの加熱調理器であれば、いずれでも適用が可能であり、同様の作用および効果を得ることができる。但し、もちつき機および製パン機に装着する調理釜３０を製造する場合には、前記実施形態に示す上端の位置決めフランジ部３５は設けない構成としてもよい。
【符号の説明】
【００５４】
１０…炊飯器（加熱調理器）
１１…炊飯器本体
１５…収容部
１６…誘導加熱コイル（加熱手段）
１９…羽ヒータ（加熱手段）
２０…胴ヒータ（加熱手段）
２２…蓋体
３０…調理釜
３１…釜本体
３２…底面部
３３…外周部
３４…湾曲部
３５…位置決めフランジ部
３６…鍔部
３７…ホーローコート層
３８…フッ素コート層
３９…下地コート層
４０…目盛
４１…緩衝コート層
４２…被加工体
４３…釜下部
４４…釜上部
【図１】
0005559089.tif 000002
【図２】
0005559089.tif 000003
【図３】
0005559089.tif 000004
【図４Ａ】
0005559089.tif 000005
【図４Ｂ】
0005559089.tif 000006
【図４Ｃ】
0005559089.tif 000007
【図４Ｄ】
0005559089.tif 000008
【図４Ｅ】
0005559089.tif 000009
【図４Ｆ】
0005559089.tif 000010
【図５】
0005559089.tif 000011